Brevet FR3053039A1 — publié le 20171229

Procédé de préparation d'une composition de chaux éteinte pulvérulente fine et très poreuse et produit obtenu à partir de celui-ci La présente invention concerne un procédé de production d'une composition de chaux éteinte pulvérulente fine et très poreuse, comprenant les étapes consistant à introduire de la chaux vive dans une zone d'alimentation d'un hydrateur, introduire de l'eau dans la zone d'alimentation de l'hydrateur, éteindre ladite chaux vive dans une zone d'extinction de l'hydrateur au moyen d'une quantité d'eau qui est suffisante pour obtenir une chaux éteinte ayant une teneur en phase résiduelle non solide comprise entre 15 % et 55 % en poids, de préférence entre 15 et 35 % en poids, sécher et broyer ladite chaux éteinte pour former la composition de chaux éteinte pulvérulente. Par les termes « composition de chaux éteinte pulvérulente très poreuse », on entend au sens de la présente invention, une composition de chaux éteinte pulvérulente présentant une surface spécifique BET élevée et un volume poreux BJH élevé, ce qui signifie une surface spécifique BET obtenue par adsorption d'azote, supérieure ou égale à 25 m7g et un volume poreux BJH total, constitué de pores d'un diamètre inférieur à 1000 Â, supérieur ou égal à 0,15 cm3/g. Par les termes « composition de chaux éteinte pulvérulente », on entend dans la présente invention, une composition de chaux éteinte se composant de particules libres et individuelles d'hydroxyde de calcium. Par les termes « composition de chaux éteinte pulvérulente fine », on entend selon la présente invention, une composition de chaux éteinte en poudre présentant une taille de particules d98 inférieure à 200 pm, en particulier inférieure à 150 pm. Dans cette perspective, la composition de chaux éteinte pulvérulente diffère notamment de granulés au de galets qui présentent une taille de particules plus grande. L'oxyde de calcium, CaO, est souvent appelé « chaux vive », tandis que l'hydroxyde de calcium, Ca(01-1), est appelé « chaux hydratée » ou « chaux éteinte », les deux composés étant parfois de manière informelle nommés « chaux ». En d'autres termes, la chaux est un produit industriel respectivement à base d'oxyde ou d'hydroxyde de calcium. Par « chaux vive », on entend une matière solide minérale dont la composition chimique est principalement de l'oxyde de calcium, CaO. La chaux vive est généralement obtenue par calcination de calcaire (principalement CaCO3). 3053039 2 La chaux vive peut également contenir des impuretés telles que de l'oxyde de magnésium, MgO, de l'oxyde de soufre, 503, de la silice, Si02, ou encore de l'alumine, A1203, ..., dont la somme est à un taux de quelques % en poids. Les impuretés sont exprimées ici sous leur forme d'oxyde, mais bien sûr, elles peuvent apparaître sous différentes phases. La chaux 5 vive contient généralement également quelques % en poids de calcaire résiduel, appelé résidus incuits. La chaux vive appropriée selon la présente invention peut comprendre du Mg0 en une quantité comprise dans la plage allant de 0,5 à 10 % en poids, de préférence inférieure ou égale à 5 % en poids, plus préférablement inférieure ou égale à 3 % en poids, de manière 10 préférée entre toutes inférieure ou égale à 1 % en poids par rapport au poids total de la chaux vive. Typiquement, pour former de la chaux éteinte, de la chaux vive est utilisée en présence d'eau. L'oxyde de calcium dans la chaux vive réagit rapidement avec l'eau pour former du dihydroxyde de calcium Ca(OH)2, sous la forme de chaux éteinte ou de chaux 15 hydratée, dans une réaction appelée réaction d'hydratation ou d'extinction qui est très exothermique. Dans ce qui suit, le dihydroxyde de calcium va être simplement appelé hydroxyde de calcium. La chaux éteinte peut donc contenir les mêmes impuretés que celles de la chaux vive à partir de laquelle elle est produite. 20 La chaux éteinte selon la présente invention peut également comprendre du Mg(OH)2 en une quantité comprise dans la plage allant de 0,5 à 10 % en poids, de préférence inférieure ou égale à 5 % en poids, plus préférablement inférieure ou égale à 3 % en poids, de manière préférée entre toutes inférieure ou égale à 1 % en poids par rapport au poids total de la chaux éteinte. 25 La chaux éteinte peut également comprendre de l'oxyde de calcium, qui peut ne pas avoir été entièrement hydraté lors de l'étape d'extinction, ou du carbonate de calcium CaCO3. Le carbonate de calcium peut provenir du calcaire initial (incuit) à partir duquel ladite chaux éteinte est obtenue (par l'intermédiaire de l'oxyde de calcium), ou provenir d'une réaction de carbonatation partielle de la chaux éteinte par contact avec une atmosphère 30 contenant du CO2. 3053039 3 La quantité d'oxyde de calcium dans la chaux éteinte selon la présente invention est généralement inférieure ou égale à 3 % en poids, de préférence inférieure ou égale à 2 % en poids et plus préférablement inférieure ou égale à 1 % en poids par rapport au poids total de la chaux éteinte. 5 La quantité de CO2 dans la chaux éteinte (principalement sous la forme de CaCO3) selon la présente invention est inférieure ou égale à 5 % en poids, de préférence inférieure ou égale à 3 % en poids, plus préférablement inférieure ou égale à 2 % en poids, par rapport au poids total de la chaux éteinte selon la présente invention. La réaction d'extinction est généralement effectuée dans un hydrateur, dans 10 lequel de la chaux vive est amenée en amont du sens de l'extinction, c'est-à-dire le sens avec lequel la chaux est transportée le long de et dans l'hydrateur. La chaux éteinte est retirée en aval du sens de l'extinction. Des moyens de transport, comme un arbre horizontal équipé de pales de mélange par exemple, permettent le transport de la chaux dans le sens de l'extinction dans l'hydrateur, à partir de l'alimentation de chaux vive jusqu'au retrait de la chaux éteinte. 15 Les moyens de transport permettent également un mélange homogène de la chaux subissant une hydratation et améliorent donc le contact entre l'eau et la chaux dans l'hydrateur et évitent la formation de points chauds. Un hydrateur peut être divisé en différentes zones consécutives. La première est appelée la zone d'alimentation ou de mélange et constitue la partie de l'hydrateur située 20 en amont du sens de l'extinction, dans laquelle la chaux vive et l'eau sont introduites et mélangées ensemble. La deuxième zone, appelée zone d'extinction, représente la partie de l'hydrateur dans laquelle la réaction d'extinction se produit principalement, c'est-à-dire dans laquelle la plupart de la chaux est chimiquement transformée en chaux éteinte et dans laquelle la plupart de la vapeur est générée, notamment en raison de cette réaction exothermique. 25 Différents types de procédés d'hydratation et d'hydrateurs existent, en fonction des propriétés de la chaux vive utilisée, mais aussi du rendement attendu de la réaction d'extinction et des propriétés souhaitées de la chaux éteinte qui en résulte. Afin d'atteindre un bon rendement d'hydratation, plusieurs paramètres doivent être pris en compte, tels que le temps de séjour de la chaux dans l'hydrateur, la 30 réactivité à l'eau de la chaux vive, l'emplacement de la chaux vive et de l'alimentation en eau le long de l'hydrateur, mais aussi la quantité d'eau par rapport à la quantité de chaux. 3053039 4 La réactivité à l'eau de la chaux vive est généralement caractérisée et mesurée par la procédure indiquée dans la norme européenne EN459-2 et est souvent quantifiée par la valeur t60, qui est le temps nécessaire pour atteindre une température de 60°C pour un volume d'eau de 600 crn3 initialement à 20°C, avec l'ajout de 150 g de chaux vive. 5 Au cours de l'hydratation de la chaux vive, des particules plus ou moins fines sont produites, en fonction de la taille de particules de la chaux vive alimentée, mais aussi en fonction de la vitesse de la réaction d'hydratation, cette dernière étant explosive et produisant de petites particules craquelées et explosées. Une réaction d'extinction bien contrôlée est donc difficile à obtenir malgré son importance pour produire la taille de particules souhaitée 10 (allant de particules fines à la génération de grains de chaux, correspondant à des particules qui sont agglomérées ensemble), ainsi que la porosité souhaitée. Dans cette perspective, la température à l'intérieur de la zone d'hydratation ou d'extinction est également un facteur clé qui régit la réaction d'hydratation. Les compositions de chaux éteinte sont couramment obtenues 15 industriellement par différents procédés en fonction de la quantité d'eau utilisée par rapport à la chaux. Dans un premier procédé de production appelé « mode d'extinction à sec », de l'eau est ajoutée dans l'hydrateur en une quantité limitée à celle qui est nécessaire pour hydrater complètement la chaux vive, en tenant compte du fait qu'une partie va s'évaporer au 20 cours de la réaction d'extinction, en raison du caractère exothermique de cette réaction. À la sortie de l'hydrateur, le produit de chaux éteinte résultant est une composition de chaux éteinte standard sous forme de poudre présentant une surface spécifique BET généralement comprise entre 12 et 20 m2/g et comprenant en général moins de 2 % en poids, voire moins de 1,5 % en poids d'humidité (eau libre). 25 Les chaux éteintes standard sont généralement utilisées dans un grand nombre d'applications industrielles comme le traitement des eaux, le conditionnement des boues, le traitement des gaz de combustion, l'agriculture, la construction, etc. Pour certaines de ces applications, les propriétés de la chaux éteinte sont particulièrement critiques pour obtenir de bonnes performances. Par exemple, pour le 30 traitement de gaz de combustion, de la chaux est utilisée en tant que sorbant de plusieurs polluants gazeux tels que HCI, HF, SO,, N0x. Cependant, une telle chaux, une fois qu'elle a 3053039 capturé ces polluants, devient un sous-produit qui doit être traité ou recyclé. Par conséquent, les industriels recherchent des sorbants hautement performants afin de réduire la quantité de sous-produit, dont le traitement est coûteux. Une façon d'augmenter la performance de la chaux consiste à augmenter la 5 proportion de chaux hydratée qui va réellement entrer en contact avec les polluants à capturer, notamment en réduisant la taille des particules et/ou en augmentant la surface spécifique et/ou le volume poreux de la chaux hydratée. Ainsi, au cours des dernières années, de plus en plus de produits et de procédés de production ont été développés afin de contrôler les propriétés de la chaux 10 éteinte, notamment sa taille de particule, son volume poreux et/ou sa surface spécifique, afin d'améliorer sa capacité de sorption. Une première approche consiste à produire une chaux éteinte ayant une surface spécifique élevée, par extinction de chaux vive avec un alcool, notamment comme décrit dans le document US5492685, ou en présence d'additifs particuliers, tels qu'un (di-, tri- 15 ou poly-)éthylène glycol ou une (di-, tri- ou poly-)éthanolamine, notamment comme décrit dans le document W09209528. Un autre procédé pour la production de chaux éteinte ayant une surface spécifique élevée consiste à éteindre la chaux vive avec un excès d'eau de manière à obtenir, à la sortie de l'hydrateur, une composition de chaux éteinte humide présentant une teneur en 20 humidité résiduelle comprise entre 15 et 35 % en poids. La composition de chaux éteinte humide est ensuite davantage séchée dans un dispositif de séchage afin de réduire la teneur en humidité et de former une composition de chaux éteinte pulvérulente sèche. Ce procédé est généralement appelé « procédé semi-humide » et est notamment décrit dans les documents W097/14650 et US2894820. 25 Plus précisément, dans le document W097/14650, au nom de la demanderesse, l'étape de séchage est suivie ou simultanément combinée à une étape de broyage de manière à contrôler la taille des particules de la chaux éteinte. La composition de chaux éteinte pulvérulente résultante est constituée essentiellement de particules d'hydroxyde de calcium sèches ayant une teneur en humidité résiduelle inférieure à 2 % en 30 poids de la composition totale, une surface spécifique élevée (supérieure à 30 m2/g) avec un volume poreux élevé (volume poreux total par désorption d'azote d'au moins 0,1 cm3/g pour 3053039 6 des pores ayant un diamètre inférieur à 1000 Angstrôms). Cette composition de chaux présente en outre une fluidité Alpine comprise entre 40 et 50 % et est décrite comme ayant une excellente performance pour le traitement de gaz de combustion dans des installations comportant un filtre à manches. 5 Cependant, le document décrit une fabrication à l'échelle du laboratoire ou à l'échelle pilote. En outre, au cours des dernières décennies, les législations environnementales ont de manière générale été considérablement renforcées, en termes de quantité de polluant autorisée dans les gaz de combustion et en termes de traitement des sous-produits, ce qui oblige donc les industriels à trouver des solutions avec une capacité de sorption améliorée. 10 En outre, il a été découvert que les compositions de chaux éteinte pulvérulentes obtenues avec ces « procédés semi-humides » présentent une fluidité insuffisante pour le transport pneumatique, en particulier lorsqu'elles présentent un volume poreux élevé. Ce problème a notamment été souligné dans le document JP4341229 qui propose, comme solution, d'ajouter un additif organique ayant deux groupes hydroxyle 15 alcooliques ou plus, en une quantité de 0,05 à 2 % en poids par rapport au poids de chaux éteinte. La fluidité insuffisante de la composition de chaux éteinte pulvérulente génère un problème récurrent de phénomènes d'encrassement et d'adhérence au cours de son procédé de production, de son stockage, mais aussi lors de son transport et de son utilisation 20 ultérieure, qui sont responsables d'une maintenance supplémentaire qui entraîne des coûts supplémentaires et une baisse du rendement de production. En outre, une poudre qui n'est pas fluide a tendance à coller aux parois du récipient et il est ensuite difficile de l'éliminer de ces parois, conduisant donc à la perte d'une quantité non négligeable de produit. En outre, si ces dépôts sont présents sur les parois des 25 lignes de transport, l'application de la chaux éteinte pulvérulente est compromise en raison de blocages qui sont difficiles à éliminer. En effet, au cours de son procédé de production ou au cours de son utilisation ultérieure dans des applications industrielles, la composition de chaux éteinte pulvérulente est manipulée et transportée, notamment par des vis, des pales ou par de l'air dans des conduites 30 où les particules sont distribuées dans la phase gazeuse. Par la suite, la composition de chaux éteinte pulvérulente est généralement stockée à l'état comprimé, par exemple dans des silos. 3053039 7 La fluidité d'un composé pulvérulent, tel qu'une composition de chaux éteinte pulvérulente, dépend de nombreux paramètres, dont certains sont difficiles à contrôler. Cependant, une variation de la fluidité de la composition de chaux éteinte pulvérulente est inacceptable dans un procédé industriel car cela peut conduire à des variations en termes de 5 productivité, mais aussi à des phénomènes d'encrassement imprévisibles dans l'installation. Les caractéristiques de fluidité d'une poudre sont, entre autres, régies par la taille des particules composant la poudre (voir l'article " Flow properties of powders and bulks solids", Dietmar Schulze httplidietmar-schulze.de/grcliel.pdf). En particulier, la fluidité d'une poudre diminue généralement lorsque la taille 10 (par exemple le diamètre) des particules constituant la poudre diminue. La taille des particules composant la composition de chaux éteinte pulvérulente dépend de différents paramètres. Le premier paramètre influençant la taille des particules est la taille de particules de la chaux vive de départ qui est utilisée pour former la chaux éteinte. En outre, la 15 vitesse de la réaction d'hydratation et la température à l'intérieur de l'hydrateur sont également des facteurs essentiels qui régissent la réaction d'hydratation et en conséquence la taille des particules composant la composition finale de chaux éteinte pulvérulente. Obtenir un procédé capable de produire une composition de chaux éteinte pulvérulente avec des propriétés contrôlées reproductibles dans la durée est donc difficile car 20 cela dépend de mutliples paramètres difficiles à contrôler au cours du procédé de production. Il est donc nécessaire de parvenir à une façon de préparer une chaux éteinte pulvérulente très poreuse, ayant des capacités de sorption améliorées, qui est industriellement réalisable et qui possède des propriétés contrôlées reproductibles au cours du temps et qui est facile à manipuler afin d'éviter les phénomènes d'encrassement et 25 d'adhérence au cours du procédé de production, mais aussi pendant le stockage, le transport et l'utilisation ultérieure de la poudre. Pour résoudre ce problème, l'invention propose un procédé tel que mentionné au début caractérisé en ce que lesdites étapes de séchage et de broyage sont simultanément effectuées et sont une étape unique de fluidification de la chaux éteinte pour former ladite 30 composition de chaux éteinte pulvérulente fine et très poreuse ayant une fluidité Alpine 3053039 8 ) supérieure à 50 %,_la fluidité Alpine FA étant définie par l'équation FA mi-MR90(T15:P100 rni-MR90(T120;P150) 100 où : mi est la masse initiale de 50 g poudre répartie sur un tamis de 90 pm ; 5 mR9ocr1s; pion) est la masse de résidus de matière sur le tamis après 15 secondes avec une dépression à 100mm de liquide manométrique de densité 0,88 ; MR90(1-12C ; P150j est la masse de résidus de matière sur le tamis après les 15 secondes avec une dépression à 100 mm de liquide manométrique de densité 0,88 et après 120 secondes avec une dépression à 150mm de liquide manométrique de densité 0,88 ; 10 lesdites étapes de séchage et de broyage étant réalisées dans un sécheur-broyeur choisi dans le groupe constitué par un sécheur-broyeur à broches, un sécheur-broyeur à cages, un sécheur-désagglomérateur instantané et une combinaison de ceux-ci jusqu'à ce que la composition de chaux éteinte pulvérulente fine et très poreuse présente une teneur en phase résiduelle non solide, mesurée par un test de perte au feu à 180 °C, inférieure ou égale à 3,5 % 15 en poids, de préférence inférieure ou égale à 3 % en poids, en particulier inférieure ou égale à 2,5 % en poids, notamment inférieure ou égale à 2 % en poids et supérieure ou égale à 0,3 % en poids, de préférence supérieure ou égale à 0,5 % en poids, par rapport au poids total de la composition de chaux éteinte pulvérulente. Les sécheurs broyeurs appropriés selon la présente invention sont des 20 dispositifs de séchage-broyage dans lesquels les étapes de séchage et de broyage sont effectuées simultanément et dans un laps de temps compris entre quelques secondes et quelques minutes (sécheur-broyeur instantané). En ce sens, les dispositifs de séchage-broyage selon la présente invention diffèrent notablement des dispositifs effectuant un séchage indirect, tels qu'un sécheur à tambour, un sécheur à disques ou un sécheur à pales, un séchage 25 sous vide, une lyophilisation ou un séchage en lit fluidisé. Par les termes « sécheur-désagglomérateur instantané », on entend selon la présente invention, un dispositif de séchage instantané dans lequel il y a un rotor ou des pales rotatives au fond de la chambre de séchage qui fluidifie le produit et crée des turbulences dans le flux d'air chaud qui pénètre tangentiellement la chambre de séchage. De ce fait, la chaux 30 éteinte (agglomérée) humide est rapidement dispersée et désintégrée en particules fines sèches. Les particules fines résultantes sortent de la chambre de séchage à partir de sa partie 3053039 supérieure tandis que les particules plus grosses restent dans la chambre pour un séchage et une désagglomération supplémentaires. Des exemples de sécheur-désaggiomérateur instantané appropriés selon la présente invention comprennent notamment le sécheur Anhydro Spin Flash Dryer® 5 commercialisé par SPX FLOW, le sécheur instantané Drymeister® commercialisé par Hosokawa Micron Group ou le sécheur Swirl fluidizerrm commercialisé par GEA Group. Le procédé selon la présente invention permet le maintien ou même l'amélioration des propriétés de sorption de la composition de chaux éteinte pulvérulente tout en rendant le procédé plus facile. En effet, contre toute attente, il a été constaté que 10 l'exécution des étapes de séchage et de broyage de manière simultanée dans un sécheur- broyeur choisi dans le groupe constitué par un sécheur-broyeur à broches, un sécheur-broyeur à cages, un sécheur-désagglomérateur instantané tels que précédemment définis ne diminue pas les caractéristiques de porosité de la composition de chaux éteinte, bien au contraire. Il a également été possible, en réalisant l'étape de séchage et l'étape de broyage ensemble, 15 d'améliorer les propriétés de fluidité de la composition de chaux éteinte tout en atteignant la finesse requise. En effet, un sécheur et un broyeur sont des dispositifs qui peuvent notamment influencer la distribution de taille, mais aussi la forme des particules de la chaux éteinte pulvérulente et influencer, par conséquent, la fluidité de la poudre. En outre, en raison de la 20 température élevée utilisée lors du séchage de la poudre, la structure interne de la chaux éteinte pulvérulente peut également être modifiée et, par conséquent, l'étape de séchage peut également endommager les caractéristiques de porosité de la poudre. Le broyage est également une étape qui peut avoir un impact négatif sur les caractéristiques de porosité de la poudre. 25 Par le terme « étape de fluidification », on entend, selon la présente invention, une étape qui rend une composition pulvérulente En général, afin d'améliorer davantage les propriétés de sorption de la composition de chaux éteinte pulvérulente, on sait qu'il faut diminuer la taille des particules. En effet, les compositions de chaux éteinte pulvérulentes comprenant des particules plus 30 petites présentent une plus grande efficacité du traitement. Plus précisément, le traitement des gaz de combustion est amélioré en raison d'une meilleure dispersion de la composition 3053039 10 pulvérulente dans la phase gazeuse (gaz de combustion) et d'un contact plus rapide entre les polluants et les particules de chaux de la composition. En outre, les particules plus petites présentent une plus grande surface externe de contact, augmentant ainsi la proportion de chaux hydratée qui va réellement entrer en contact avec les polluants à capturer. 5 Cependant, la fluidité d'une poudre diminue généralement lorsque la taille des particules composant cette poudre diminue. Les particules plus petites sont connues pour provoquer la diminution de la fluidité de la poudre en raison des interactions importantes entre les particules qui génèrent la cohésion de la poudre. Ceci est notamment illustré dans Geldart et al. qui nous enseigne que les propriétés d'écoulement d'une poudre mesurées avec 10 différents appareils de mesure du comportement de l'écoulement indiquent un comportement d'écoulement plus difficile lorsque la taille des particules est réduite. En effet, ce document démontre que le testeur de cohésion de Warren Spring Bradford (WSBCT), l'indicateur de cohésion de Johanson et l'angle versé de repos et la cohésion de Jenike montrent tous une augmentation de leur valeur avec une taille de particule réduite (Geldart 15 Geldart, D. ; Abdullah, CE; Verlinden, A. Characterisation of Dry Powders. Powder Technol.2009, 190 (1-2), 70-74). En conséquence, jusqu'à présent, l'homme du métier a toujours été forcé de faire un compromis entre des propriétés de sorption améliorées et une fluidité suffisante de son sorbant pulvérulent. Par le terme « fluidité », parfois appelée coulabilité, on entend dans la 20 présente invention, l'aptitude d'une poudre à s'écouler librement, de manière régulière sous forme de particules individuelles. La fluidité de la composition de chaux éteinte pulvérulente selon la présente invention est mesurée sur un dispositif de tamisage à jet d'air Alpine. Cette fluidité Alpine caractérise la fluidité statique d'une poudre et est déterminée par la vitesse de passage des 25 particules ayant un diamètre inférieur à 90 pm à travers un tamis de 90 im (170 mesh) par l'action d'une aspiration. La fluidité Alpine exprimée en % correspond au rapport entre le poids de la fraction inférieure à 90 um qui a traversé le tamis en 15 secondes (avec une dépression de 100 mm de liquide manométrique de densité 0,88) et le poids total de la fraction inférieure à 90 urn qui a traversé le tamis après 2 minutes supplémentaires (avec une dépression de 30 150 mm de liquide manométrique de densité 0,88). Le comportement d'une poudre dans un silo de stockage peut être simulé avec une autre méthode utilisant un rhéomètre pour poudre, tel qu'un testeur d'écoulement de 3053039 11 poudre Brookfield (PET) selon la norme ASTM D6128. Dans cette méthode, un échantillon de poudre introduit dans l'équipement est soumis à une compaction croissante avec le temps. Pour chaque étape de compression (stress de consolidation principal), un torque spécifique est appliqué à la poudre jusqu'à la défaillance (contrainte de défaillance non confinée). La réponse 5 de la poudre à la contrainte appliquée est enregistrée par un ordinateur, qui évalue la cohésion statique de l'échantillon testé. Les résultats sont exprimés par une courbe qui est comparée à des références de l'ASTM. La composition de chaux éteinte pulvérulente selon l'invention est également caractérisée par une fluidité dynamique qui peut être mesurée par un appareil Granudrum. 10 Dans cette méthode, une certaine quantité du matériau pulvérulent est placée dans un tambour comportant des fenêtres transparentes, qui est mis en rotation et accéléré par paliers de 0 à 20 tr/min, puis décéléré par paliers. La forme du tas de poudre en rotation (interface air/poudre) à l'intérieur du tambour est analysée par un algorithme. Un angle d'écoulement dynamique et un indice de cohésion dynamique sont déterminés pour chaque vitesse de 15 rotation. Il a été identifié dans la présente invention que, pour obtenir une composition de chaux éteinte pulvérulente avec une fluidité dynamique (mesurée par un granudrum) suffisante pour éviter les phénomènes d'encrassement et d'adhérence pendant le transport et l'utilisation industrielle ultérieure, ladite composition de chaux éteinte pulvérulente doit 20 présenter une fluidité Alpine supérieure à 50 %. Il était donc très inattendu de parvenir à une composition de chaux éteinte pulvérulente très poreuse ayant une fluidité Alpine supérieure à 50 % tout en étant en même temps une composition fine. Selon le procédé de la présente invention, l'utilisation d'un sécheur-broyeur spécifique utilisé dans des conditions spécifiques permet d'obtenir une 25 composition de chaux éteinte reproductible ayant des caractéristiques de finesse mais également des caractéristiques de fluidité en contrôlant la teneur en eau et donc en contrôlant non seulement l'étape de broyage mais aussi l'étape de séchage tandis qu'elles sont effectuées ensemble dans une étape unique de fluidification. En effet, la taille des particules individuelles, ainsi que les propriétés de 30 porosité des particules de chaux éteinte sont définies par le processus d'extinction. Toutefois, en raison de la grande quantité d'eau utilisée lors de cette étape d'extinction, les particules de chaux éteinte qui en résultent, à la sortie de l'hydrateur, présentent une teneur en eau de 15 à 3053039 12 55 % en poids, de préférence de 15 % à 35 % en poids, qui agit comme un agent de liaison et lie les particules de chaux éteinte ensemble sous forme d'agglomérats plus volumineux. En utilisant des sécheurs-broyeurs spécifiques dans des conditions spécifiques, selon la présente invention, il a été possible de désagglomérer et de disperser les particules de 5 Ca(OH)2, formées au cours de l'étape d'extinction, notamment en contrôlant leur teneur en eau, sous forme de particules individuelles sans les broyer et par conséquent sans détériorer leurs propriétés (taille des particules individuelles, surface spécifique, volume poreux, ...). Par les termes « teneur en phase résiduelle non solide de la composition de chaux éteinte », selon la présente invention, on entend la proportion de la phase résiduelle 10 non solide de la composition de chaux éteinte (c'est-à-dire la teneur en eau, telle que la teneur en eau libre, et/ou la teneur en additifs résiduels provenant du procédé de production de ladite composition de chaux éteinte, c'est-à-dire provenant d'additifs ajoutés avant, pendant ou après l'extinction de la chaux vive) déterminée par un test de perte au feu. Le test de perte au feu consiste à chauffer, sous pression atmosphérique, 15 environ 20 g de la composition de chaux éteinte pulvérulente à une température prédéterminée, à savoir 110 °C ou 180 °C, et à mesurer le poids au cours du temps de la composition pulvérulente au moyen d'une balance thermique jusqu'à ce que le poids de la poudre ne varie pas de plus de 2 mg pendant au moins 20 secondes, Pendant le chauffage de la poudre, tous les composants, notamment les composants non solides, ayant une 20 température d'évaporation inférieure à celle appliquée lors du test, sont éliminés de la poudre et leur teneur correspond, par conséquent, à la perte de poids mesurée au cours du test. Par conséquent, la phase résiduelle non solide contient tous les composants non solides, notamment les composants liquides, ayant ensemble une température d'évaporation inférieure à celle appliquée, qui vont ensuite être éliminés de la composition de chaux éteinte 25 pendant le procédé de chauffage à la température prédéterminée. Les % en poids de la phase résiduelle non solide et celui du solide restant, nommé extrait sec, sont tous deux calculés en fonction du poids du produit avant et après l'ignition et sont tous deux exprimés par rapport au poids du produit avant le test au feu. Le résultat de perte au feu peut donc varier en fonction de la température 30 utilisée au cours du test. Par exemple, il peut être plus élevé à 180 'C qu'à 110 °C si des additifs sont utilisés pendant ou après le procédé d'extinction, et si ces additifs ou leurs phases dérivées présentent un point d'évaporation supérieur à 110 °C et inférieur à 180 °C, ou 3053039 13 forment avec Veau libre une substance azéotropique ou un mélange aqueux qui s'évapore entre ces températures. La teneur en phase résiduelle non solide de la composition de chaux éteinte pulvérulente selon la présente invention peut être mesurée par un test de perte au feu à 5 180 °C. Dans un tel cas, le résultat de perte au feu est supérieur ou égal à 0,3 % en poids, de préférence supérieur ou égal à 0,5 % en poids et inférieur ou égal à 3,5 % en poids, de préférence inférieur ou égal à 3 % en poids, en particulier inférieur ou égal à 2,5 % en poids, notamment inférieur ou égal à 2 % en poids, et représente la quantité d'eau et/ou des substances qui y sont contenues ayant un point d'évaporation inférieur ou égal à 180 °C. 10 La teneur en phase résiduelle non solide de la composition de chaux éteinte pulvérulente selon la présente invention peut en outre être mesurée par un test de perte au feu à 110 'C. Dans un tel cas, la valeur de perte au feu est inférieure ou égale à 3,2 % en poids, de préférence inférieure ou égale à 2,7 % en poids, de manière avantageuse inférieure ou égaie à 2,5 % en poids, en particulier inférieure ou égale à 2 % en poids, notamment inférieure 15 ou égale à 1,5 % en poids et supérieure à 0 % en poids, de préférence supérieure ou égale à 0,2 % en poids, de manière avantageuse supérieure ou égale à 0,3 % en poids, en particulier supérieure ou égale à 0,5 % en poids et représente principalement la quantité d'eau et/ou de substances volatiles qui y sont contenues ayant un point d'évaporation inférieur ou égal à 110 °C, en particulier l'eau. 20 De manière avantageuse, dans le procédé selon la présente invention, l'étape de séchage-broyage est effectuée jusqu'à ce que la composition de chaux éteinte pulvérulente présente une teneur en phase résiduelle non solide, mesurée par un test de perte au feu à 180 °C, égale à la formule suivante : LOI 180 °C ?_ LOI 110 °C + 0,2 % 25 où - LOI 180 'C représente la teneur en phase résiduelle non solide de la composition de chaux éteinte pulvérulente mesurée par un test de perte au feu à 180 °C par rapport au poids de la composition de chaux éteinte pulvérulente ; - LOI 110 °C représente la teneur en phase résiduelle non solide de la 30 composition de chaux éteinte pulvérulente mesurée par un test de perte au feu à 110 °C et est 3053039 14 supérieure ou égale à 2 % en poids et inférieure ou égale à 2,5 % en poids, par rapport au poids de la composition de chaux éteinte pulvérulente. Dans un autre mode de réalisation selon la présente invention, l'étape de séchage-broyage est effectuée jusqu'à ce que la composition de chaux éteinte pulvérulente 5 présente une teneur en phase résiduelle non solide, mesurée par un test de perte au feu à 180 °C, égale à la formule suivante : LOI 180 °C> LOI 110 °C + 0,3 % où - LOI 180 'C représente la teneur en phase résiduelle non solide de la 10 composition de chaux éteinte pulvérulente mesurée par un test de perte au feu à 180 °C par rapport au poids de la composition de chaux éteinte pulvérulente ; - LOI 110 °C représente la teneur en phase résiduelle non solide de la composition de chaux éteinte pulvérulente mesurée par un test de perte au feu à 110 °C et est soit inférieure à 0,3 % en poids soit supérieure à 2,5 % en poids et inférieure ou égale à 3,2 % 15 en poids, par rapport au poids de la composition de chaux éteinte pulvérulente. De manière avantageuse, dans le procédé selon la présente invention, l'étape de séchage-broyage est effectuée jusqu'à ce que la composition de chaux éteinte pulvérulente présente une teneur en phase résiduelle non solide, mesurée par un test de perte au feu à 180 °C, égale à la formule suivante : 20 L01180 °C LOI 110 °C + 0,4 % où - LOI 180 °C représente la teneur en phase résiduelle non solide de la composition de chaux éteinte pulvérulente mesurée par un test de perte au feu à 180 °C par rapport au poids de la composition de chaux éteinte pulvérulente ; 25 - LOI 110 °C représente la teneur en phase résiduelle non solide de la composition de chaux éteinte pulvérulente mesurée par un test de perte au feu à 110 °C et est soit inférieure à 0,3 % en poids soit supérieure à 2,5 % en poids et inférieure ou égale à 3,2 % en poids, par rapport au poids de la composition de chaux éteinte pulvérulente. 3053039 15 De préférence, dans le procédé selon la présente invention, l'étape de séchage-broyage est effectuée jusqu'à ce que la composition de chaux éteinte pulvérulente présente une teneur en phase résiduelle non solide, mesurée par un test de perte au feu à 180 °C, égale à la formule suivante : 5 LOI 180 °C LOI 110 'C + 0,5 % où - LOI 180 °C représente la teneur en phase résiduelle non solide de la composition de chaux éteinte pulvérulente mesurée par un test de perte au feu à 180 °C par rapport au poids de la composition de chaux éteinte pulvérulente ; 10 - LOI 110 °C représente la teneur en phase résiduelle non solide de la composition de chaux éteinte pulvérulente mesurée par un test de perte au feu à 110 °C et est soit inférieure à 0,3 % en poids soit supérieure à 2,5 % en poids et inférieure ou égale à 3,2 % en poids, par rapport au poids de la composition de chaux éteinte pulvérulente. Dans un autre mode de réalisation particulier selon la présente invention, 15 l'étape de séchage-broyage est effectuée jusqu'à ce que la composition de chaux éteinte pulvérulente présente une teneur en phase résiduelle non solide, mesurée par un test de perte au feu à 110 °C supérieure ou égale à 0,3 % en poids et inférieure à 2 % en poids. En fonction du procédé d'hydratation utilisé au cours du procédé de production, la chaux éteinte à la sortie de l'hydrateur peut contenir un teneur en eau plus ou 20 moins importante. À la sortie de l'hydrateur, la quantité d'eau contenue dans la composition de chaux éteinte provoque l'agglomération des particules, mais aussi une composition cohésive. Comme mentionné précédemment, dans le procédé selon la présente invention, le procédé d'extinction est un procédé semi-humide, dans lequel de la chaux vive 25 est éteinte à l'aide d'une quantité d'eau suffisante pour obtenir une chaux éteinte à la sortie de l'hydrateur contenant un phase résiduelle non solide comprise entre 15 % et 55 % en poids, de préférence comprise entre 15 % et 35 % en poids par rapport au poids de la chaux éteinte. Dans la technologie utilisée pour produire la chaux éteinte, la teneur en eau est réduite en effectuant une étape de séchage car le produit final doit être sous forme de 3053039 16 poudre. D'après l'état de l'art, on sait que pour atteindre une poudre ayant une assez bonne fluidité, il est important de réduire autant que possible la teneur en eau de la poudre. De manière étonnante, on a constaté que, pour obtenir une poudre présentant une fluidité élevée, la teneur en phase résiduelle non solide contenue dans la poudre et 5 mesurée par un test de perte au feu à 180 °C, doit être maintenue entre 0,3 % en poids et 3,5 % en poids par rapport au poids total de la composition de chaux éteinte pulvérulente. Si la teneur en phase résiduelle non solide est réduite en dessous de 0,3 % en poids, la fluidité de la poudre diminue de façon étonnante et la composition devient collante (adhérence élevée), ce qui est contradictoire aux connaissances générales de l'homme du métier selon lesquelles la 10 teneur en phase résiduelle non solide d'une poudre doit être réduite autant que possible si une poudre présentant une bonne fluidité est souhaitée. Comme cela a déjà été mentionné, l'eau joue le rôle d'un agent de liaison entre les particules de la poudre qui peut conduire à l'agglomération de ces particules et par conséquent à la formation d'agglomérats cohésifs. Afin d'améliorer la finesse des particules de 15 la poudre, il est donc important d'éliminer l'eau de la composition afin de disperser et de désaggiomérer les particules. En dépit du fait que le sécheur-broyeur choisi dans le procédé selon la présente invention est capable d'éliminer l'eau présente da ns la composition et par conséquent de disperser les particules, il permet aussi à la poudre de conserver une bonne 20 fluidité. Par conséquent, le procédé selon la présente invention, grâce à l'utilisation d'un type spécifique limité de sécheur-broyeur dans des conditions destinées à contrôler la finesse, la fluidité et la teneur en eau, permet la production d'une composition de chaux éteinte pulvérulente de manière très efficace, qui n'est pas préjudiciable pour les propriétés 25 de sorption puisque les propriétés de porosité de la composition de chaux éteinte sont maintenues et même augmentées. En effet, les étapes de séchage et de broyage simultanées permettent d'obtenir des particules fines, tout en évitant l'encrassement et l'interruption du processus grâce à une fluidité améliorée. 3053039 17 En outre, les étapes de séchage et de broyage simultanées permettent un meilleur contrôle des propriétés de la chaux éteinte, qui sont plus constantes au cours du temps d'une production à une autre. Sans limiter l'invention à cette interprétation, on pense que l'exécution des 5 étapes de séchage et de broyage simultanément en une seule étape, permet de mieux contrôler la taille des particules de la chaux éteinte résultante, ainsi que d'éviter la détérioration de son volume poreux. En outre, les sécheurs-broyeurs spécifiques utilisés selon la présente invention vont permettre également d'effectuer le séchage en un laps de temps très court (séchage instantané), en évitant ainsi le risque de carbonatation de la chaux éteinte 10 qui est préjudiciable pour ses propriétés de porosité. Au contraire, l'exécution de l'étape de séchage avant l'étape de broyage va conduire à la formation d'agglomérats très solides et rigides de particules de chaux éteinte qui auront besoin d'une énergie plus élevée pour se désagglomérer, avec le risque supplémentaire de détérioration de la porosité de la chaux éteinte, tandis que l'exécution de l'étape de 15 broyage avant l'étape de séchage est très difficile à réaliser industriellement en raison du problème de manipulation des particules de chaux éteinte humides. Le côté reproductible du procédé selon la présente invention, en permettant d'obtenir une fluidité élevée, malgré la finesse de la composition de chaux éteinte, sans être préjudiciable à la caractéristique de porosité, permet d'obtenir un procédé très intéressant 20 d'un point de vue économique puisque le caractère continu du procédé est amélioré et le produit préparé est plus constant en termes de qualité, ce qui empêche d'avoir à jeter certaine production ne répondant pas à la norme très élevée des marchés de nos jours. En effet, selon la présente invention, la combinaison d'un contrôle amélioré de la finesse et de la teneur en eau permet d'atteindre une qualité déterminée et reproductible 25 de la composition de chaux éteinte pulvérulente avec des caractéristiques de porosité élevée, ainsi qu'une grande fluidité. La composition de chaux éteinte, fabriquée par le procédé selon la présente invention, lorsqu'elle sort de l'étape de séchage et de broyage simultanés présente encore une surface spécifique BET élevée, reproductible d'une campagne de production à une autre et 30 étant comprise entre 30 m2/g et 55 m2/g, de préférence supérieure ou égale à 32 m2/g, plus préférablement supérieure ou égale à 35 m2/g, plus particulièrement supérieure ou égale à 3053039 18 38 m2/g, telle que, par exemple, supérieure ou égale à 40 m2/g et typiquement inférieure ou égale à 50 m2/g, en particulier inférieure ou égale à 48 m2/g. Par l'expression « surface spécifique BET », on entend selon la présente invention, la surface spécifique mesurée par manométrie avec adsorption d'azote à 77 K après 5 dégazage sous vide à une température comprise entre 150 et 250 °C, notamment à 190 °C pendant au moins 2 heures et calculée selon la méthode BET multipoint décrite dans la norme ISO 9277:2010E. De plus, lorsqu'elle sort de l'étape de séchage et de broyage simultanés du procédé selon la présente invention, la composition de chaux éteinte pulvérulente très 10 poreuse présente en outre un volume poreux BJH total reproductible d'une campagne de production à un autre et qui est supérieur ou égal à 0,15 cm3/g, de préférence supérieur ou égal à 0,17 cil-13/g, de manière avantageuse supérieur ou égal à 0,18 cm3/g, plus préférablement supérieur ou égal à 0,19 cm3/g, en particulier supérieur ou égal à 0,20 cm3/g, en particulier supérieur ou égal à 0,21 cm3/g et typiquement inférieur à 0,30 cm3/g, en 15 particulier inférieur à 0,28 cm3/g. Par les termes « volume poreux BJH » selon la présente invention, on entend le volume poreux tel que mesuré par manométrie avec adsorption d'azote à 77 K après dégazage sous vide à une température comprise entre 150 et 250 °C, notamment à 190 °C pendant au moins 2 heures et calculé selon la méthode BJH, en utilisant la courbe de désorption. 20 Par le terme « volume poreux total », selon la présente invention, on entend le volume poreux BJH se composant des pores ayant un diamètre inférieur à 1000 Angstrôms. De manière avantageuse, le procédé selon la présente invention se caractérise en outre en ce que l'étape de séchage et de broyage est effectuée dans un sécheur-broyeur à cages, ledit sécheur-broyeur à cages se composant d'une, trois ou cinq roues, comme par 25 exemple, sans s'y limiter, dans un sécheur-broyeur à cages commercialisé par PSP Engineering ou par StedmanTM. Dans un autre mode de réalisation avantageux, le procédé selon la présente invention se caractérise en outre en ce que l'étape de séchage et de broyage est effectuée dans un sécheur-broyeur à broches, comme par exemple, sans s'y limiter, dans un Atritor 30 Dryer-Pulverizer commercialisé par Atritor 3053039 19 En variante, le procédé selon la présente invention est en outre caractérisé en ce que l'étape de séchage et de broyage est effectuée dans un sécheur-désagglomérateur instantané, comme par exemple, sans s'y limiter, dans le sécheur Anhydro Spin Flash Dryern commercialisé par SPX FLOW, le sécheur instantané Drymeister LOI 110 °C + 0,2 % où - LOI 180 °C représente la teneur en phase résiduelle non solide de la composition de chaux éteinte pulvérulente mesurée par un test de perte au feu à 180 °C par 20 rapport au poids de la composition de chaux éteinte pulvérulente ; - LOI 110 °C représente la teneur en phase résiduelle non solide de la composition de chaux éteinte pulvérulente mesurée par un test de perte au feu à 110 °C et est supérieure ou égale à 2 % en poids et inférieure ou égale à 2,5 % en poids, par rapport au poids de la composition de chaux éteinte pulvérulente. 25 Dans un autre mode de réalisation, la composition de chaux éteinte pulvérulente selon la présente invention a une teneur en phase résiduelle non solide, mesurée par un test de perte au feu à 180 °C, égale à la formule suivante : LOI 180 °C LOI 110 °C + 0,3 % où 3053039 24 - LOI 180°C représente la teneur en phase résiduelle non solide de la composition de chaux éteinte pulvérulente mesurée par un test de perte au feu à 180°C par rapport au poids de la composition de chaux éteinte pulvérulente ; - LOI 110°C représente la teneur en phase résiduelle non solide de la composition de chaux éteinte pulvérulente mesurée par un test de perte au feu à 110°C et est soit inférieure à 0,3 % en poids soit supérieure à 2,5 % en poids et inférieure ou égale à 3,2 % en poids, par rapport au poids de la composition de chaux éteinte pulvérulente. De manière avantageuse, la composition de chaux éteinte pulvérulente selon la présente invention a une teneur en phase résiduelle non solide, mesurée par un test de 10 perte au feu à 180 °C, égale à la formule suivante : LOI 180 °C LOI 110 °C + 0,4 % où - LOI 180 °C représente la teneur en phase résiduelle non solide de la composition de chaux éteinte pulvérulente mesurée par un test de perte au feu à 180 °C par 15 rapport au poids de la composition de chaux éteinte pulvérulente ; - LOI 110 °C représente la teneur en phase résiduelle non solide de la composition de chaux éteinte pulvérulente mesurée par un test de perte au feu à 110 °C et est soit inférieure à 0,3 % en poids soit supérieure à 2,5 % en poids et inférieure ou égale à 3,2 % en poids, par rapport au poids de la composition de chaux éteinte pulvérulente. 20 De préférence, la composition de chaux éteinte pulvérulente selon la présente invention a une teneur en phase résiduelle non solide, mesurée par un test de perte au feu à 180 °C, égale à la formule suivante : LOI 180 °C LOI 110 °C + 0,5 % où 25 - LOI 180 °C représente la teneur en phase résiduelle non solide de la composition de chaux éteinte pulvérulente mesurée par un test de perte au feu à 180 °C par rapport au poids de la composition de chaux éteinte pulvérulente ; 3053039 25 - LOI 110 °C représente la teneur en phase résiduelle non solide de la composition de chaux éteinte pulvérulente mesurée par un test de perte au feu à 110 °C et est soit inférieure à 0,3 % en poids soit supérieure à 2,5 % en poids et inférieure ou égale à 3,2 % en poids, par rapport au poids de la composition de chaux éteinte pulvérulente. 5 Dans un autre mode de réalisation particulier selon la présente invention, la composition de chaux éteinte pulvérulente a une teneur en phase résiduelle non solide, mesurée par un test de perte au feu à 110 °C, supérieure ou égale à 0,3 % en poids et inférieure à 2 % en poids. De préférence, la composition de chaux éteinte pulvérulente selon la présente 10 invention présente une phase résiduelle non solide comprenant de l'eau et/ou des additifs résiduels (minéraux et/ou organiques), libres ou liés au composé de chaux. De manière avantageuse, les particules de chaux éteinte de la composition de chaux éteinte pulvérulente selon la présente invention présentent une taille de particules dsc, inférieure ou égale à 10 µm, de préférence inférieure ou égale à 8 gm, de manière 15 avantageuse inférieure ou égale à 7 Jim, en particulier inférieure ou égale à 6 urn. La notation dx représente un diamètre exprimé en pm, mesuré par granulométrie laser dans du méthanol après sonication, par rapport auquel X % en volume des particules mesurées ont une taille inférieure ou égaie. De préférence, la composition de chaux éteinte pulvérulente selon la présente 20 invention comprend une première fraction de particules ayant une taille inférieure à 32 [lm et une seconde fraction de particules ayant une taille supérieure à 32 Jim à condition que la seconde fraction soit inférieure ou égale à 50 pourcent en poids, de préférence inférieure ou égale à 40 pourcent en poids, de manière avantageuse inférieure ou égale à 30 pourcent en poids, en particulier inférieure ou égale à 20 pourcent en poids, en particulier inférieure ou 25 égale à 15 pourcent en poids, plus préférablement inférieure à 10 pourcent en poids, voire inférieure ou égale à 8 pourcent en poids, par rapport au poids total de la composition de chaux éteinte pulvérulente. À des fins de simplicité, le terme « seconde fraction de particules d'une taille supérieure à 32 µm » est également exprimé par R32 dans le reste de la spécification pour la 30 fraction retenue à 32 gm. 3053039 26 De manière avantageuse, la composition de chaux éteinte pulvérulente selon la présente invention comprend des particules de chaux éteinte ayant une surface spécifique BET obtenue par adsorption d'azote supérieure ou égale à 30 rn2/g, de préférence supérieure ou égale à 32 m2/g, de manière avantageuse supérieure ou égale à 35 m2/g. 5 Dans un mode de réalisation particulièrement préféré, les particules de chaux éteinte de la composition de chaux éteinte pulvérulente selon la présente invention présentent une surface spécifique BET obtenue par adsorption d'azote inférieure ou égale à 55 rn2/g, de préférence inférieure ou égale à 50 m2/g, en particulier inférieure ou égale à 48 m2/g. 10 De préférence, la composition de chaux éteinte pulvérulente selon la présente invention contient des particules de chaux éteinte présentant un volume poreux 8.11-1 total constitué de pores ayant un diamètre inférieur à 1000 À, obtenu par désorption d'azote, supérieur ou égal à 0,17 cm3/g, en particulier supérieur ou égal à 0,18 cm3/g, de préférence supérieur ou égal à 0,19 cm3/g, en particulier supérieur ou égal à 0,20 cm3/g, de manière 15 avantageuse supérieur ou égal à 0,21 cm3/g. Dans un autre mode de réalisation de l'invention, les particules de chaux éteinte de la composition de chaux éteinte pulvérulente présentent un volume poreux 811-1 constitué de pores ayant un diamètre inférieur à 1000 Â obtenu par désorption d'azote, inférieur ou égal à 0,30 cm3/g, en particulier inférieur à 0,28 cm3/g. 20 De préférence, la composition de chaux éteinte pulvérulente selon la présente invention contient des particules de chaux éteinte présentant un volume poreux BJH constitué de pores ayant un diamètre allant de 100 à 300 Â, obtenu par désorption d'azote, supérieur ou égal à 0,07 cm3/g, de préférence supérieur ou égal à 0,10 cm3/g, de manière avantageuse supérieur ou égal à 0,11 cm3/g, en particulier supérieur ou égal à 0,12 cm3/g et typiquement 25 inférieur à 0,15 cm3/g, en particulier inférieur à 0,14 cm3/g. De manière avantageuse, la composition de chaux éteinte pulvérulente selon la présente invention contient des particules de chaux éteinte présentant un volume poreux BJH constitué de pores ayant un diamètre allant de 100 à 400 Â, obtenu par désorption d'azote, supérieur ou égal à 0,09 cm3/g, de préférence supérieur ou égal à 0,12 cm3/g, de 30 manière avantageuse supérieur ou égal à 0,13 cm3/g, en particulier supérieur ou égal à 0,14 cm3/get typiquement inférieur à 0,17 cm3/g, en particulier inférieur à 0,16 cm3/g. 3053039 27 Dans un mode de réalisation particulièrement préféré, la composition de chaux éteinte pulvérulente selon l'invention présente en outre une phase alcaline caractérisée par une teneur en métal alcalin supérieure ou égale à 0,2 % en poids et inférieure ou égale à 3,5 % en poids par rapport au poids total de la composition de chaux éteinte pulvérulente. 5 La phase alcaline peut être sous une forme ionique ou sous une forme liée. Différents types de sels peuvent être ajoutés au cours du procédé, en particulier un composé de métal alcalin choisi dans le groupe constitué par les hydroxydes, les carbonates, les hydrogénocarbonates, les nitrates, les phosphates, les persulfates et les monocarboxylates de métaux alcalins, tels que les acétates ou les formiates de métaux alcalins et leurs mélanges, en 10 particulier ceux de sodium, de potassium et/ou de lithium. Dans un autre mode de réalisation préféré, la composition de chaux éteinte pulvérulente selon la présente invention contient en outre du stéarate de calcium. La composition de chaux éteinte pulvérulente est de préférence obtenue par le procédé selon la présente invention. 15 D'autres modes de réalisation de la composition de chaux éteinte pulvérulente selon l'invention sont mentionnés dans les revendications annexées. L'invention concerne également une composition de sorbant industriel comprenant au moins ladite composition de chaux éteinte pulvérulente selon l'invention. L'invention concerne également l'utilisation de la composition de chaux 20 éteinte pulvérulente selon la présente invention pour purifier des gaz de combustion. En particulier, la composition de chaux éteinte pulvérulente selon la présente invention est utilisée dans une injection en voie sèche de sorbant. De manière avantageuse, la composition de chaux éteinte pulvérulente selon la présente invention est utilisée pour la capture des polluants acides des gaz de combustion, 25 tels que HCI, HF, 50, 50 %, mais avec des 5 valeurs différentes de fluidité Alpine, sont sélectionnés. L'indice de cohésion est mesuré avec un appareil Granudrum (modèle Aptis de GranuTOOLS) en utilisant une vitesse de rotation de 2 tr/min et une analyse de données avec le logiciel Aptis Granudrom. Les résultats sont présentés dans le tableau 8 ci-dessous. Tableau 8.- Fluidité Alpine Indice de cohésion Granudrum 50 % 0,43 53 % 0,51 57 % 0,4 60% 0,31 70 % 0,35 10 On peut voir à partir du Tableau 8 que, en général, une augmentation de la fluidité Alpine, faisant référence à un comportement d'écoulement amélioré de la chaux éteinte pulvérulente, correspond à une diminution de l'indice de cohésion mesuré avec le gra n udru m. 15 Bien que les modes de réalisation préférés de l'invention aient été décrits à titre d'illustration, l'homme du métier sait que diverses modifications, additions ou substitutions sont possibles, sans s'éloigner de la portée et de l'esprit de l'invention telle que décrite dans les revendications annexées. REVENDICATIONS1. Procédé de production d'une composition de chaux éteinte pulvérulente fine et très poreuse, comprenant les étapes consistant à : introduire de la chaux vive dans une zone d'alimentation d'un hycirateur ; introduire de l'eau dans la zone d'alimentation de l'hydrateur ; - éteindre ladite chaux vive dans une zone d'extinction de l'hydrateur au moyen d'une quantité d'eau qui est suffisante pour obtenir une chaux éteinte ayant une teneur en phase résiduelle non solide comprise entre 15 % et 55 % en poids, de préférence entre 15 et 35 % en poids ; - sécher et broyer ladite chaux éteinte pour former la composition de chaux éteinte pulvérulente ; caractérisé en ce que lesdites étapes de séchage et de broyage sont simultanément effectuées et sont une étape unique de fluidification de la chaux éteinte pour former ladite composition de chaux éteinte pulvérulente fine et très poreuse ayant une fluidité Alpine supérieure à 50 %, la fluidité Alpine FA étant définie par l'équation FA = n-t-inR9o(Tis,P100) 100 nii-niR90(T120;P150) où : est la masse initiale de 50 g poudre répartie sur un tamis de 90 [lm ; niggo(ris; ploo) est la masse de résidus de matière sur le tamis après 15 secondes avec une dépression à 100mm de liquide manométrique de densité 0,88 ; mR90(11.20,P150)est la masse de résidus de matière sur le tamis après les 15 secondes avec une dépression à 100 mm de liquide manométrique de densité 0,88 et après 120 secondes avec une dépression à 150mm de liquide manométrique de densité 0,88 ; lesdites étapes de séchage et de broyage étant réalisées dans un sécheur-broyeur choisi dans le groupe constitué par un sécheur-broyeur à broches, un sécheur-broyeur à cages, un sécheur-désagglornérateur instantané et une combinaison de ceux-ci jusqu'à ce que la composition de chaux éteinte pulvérulente fine et très poreuse présente une teneur en phase résiduelle non solide, mesurée par un test de perte au feu à 180 °C, inférieure ou égale à 3,5 % en poids, de préférence inférieure ou égale à 3 % en poids, en particulier inférieure ou égale à 3053039 41 2,5 % en poids, notamment inférieure ou égale à 2 % en poids et supérieure ou égale à 0,3 % en poids, de préférence supérieure ou égale à 0,5 % en poids, par rapport au poids total de la composition de chaux éteinte pulvérulente. 2. Procédé selon la revendication 1 caractérisé en ce qu'il comprend en outre, avant, pendant et/ou après l'étape d'extinction de la chaux et/ou avant, pendant et/ou après les étapes de séchage et de broyage, une étape consistant à ajouter un additif à la chaux vive, l'eau d'extinction et/ou la chaux éteinte. 3. Procédé selon l'une quelconque des revendications précédentes, caractérisé en ce que les étapes de séchage-broyage sont effectuées jusqu'à ce que la 10 composition de chaux éteinte pulvérulente présente une taille de particules moyenne d50 inférieure ou égale à 10 gm, de préférence inférieure ou égale à 8 um., de manière avantageuse inférieure ou égale à 7 um, en particulier inférieure ou égale à 6 p.m. 4. Procédé selon l'une quelconque des revendications 1 à 2, caractérisé en ce que les étapes de séchage-broyage sont effectuées jusqu'à ce que la composition de chaux 15 éteinte pulvérulente présente une première fraction de particules ayant une taille inférieure à 32 um et une seconde fraction de particules ayant une taille supérieure à 32 gm, à condition que la seconde fraction soit inférieure ou égale à 50 pourcent en poids, de préférence inférieure ou égale à 40 pourcent en poids, de manière avantageuse inférieure ou égale à 30 pourcent en poids, en particulier inférieure ou égale à 20 pourcent en poids, en particulier 20 inférieure ou égale à 15 pourcent en poids, plus préférablement inférieure à 10 pourcent en poids, voire inférieure ou égale à 8 pourcent en poids, par rapport au poids total de la composition de chaux éteinte pulvérulente. 5. Procédé selon l'une quelconque des revendications précédentes, dans lequel de l'air chaud est alimenté lors de l'étape de séchage-broyage, à une température 25 comprise entre 250 'C et 500 °C, de préférence entre 350 et 400 °C. 6. Procédé selon l'une quelconque des revendications précédentes, dans lequel l'étape de séchage-broyage a une durée comprise entre quelques secondes et quelques minutes. 7. Composition de chaux éteinte pulvérulente fine comprenant des particules de chaux éteinte ayant une surface spécifique SET obtenue par adsorption d'azote supérieure ou égale à 25 m2/g et un volume poreux WH total, constitué de pores d'un diamètre inférieur à 3053039 42 1000 Â, obtenu par désorption d'azote, supérieur ou égal à 0,15 cm1/g, caractérisée en ce que la composition possède en outre une fluidité Alpine définie par l'équation FA = MR"(T15;1'1" ) 100 mi-MR9o(Tizo,Piso) où 5 m; est la masse initiale de 50 g de poudre répartie sur un tamis de 90 p.m ; MR90(T15; pioo) est la masse de résidus de matière sur le tamis après 15 secondes avec une dépression à 100mm de liquide manométrique de densité 0,88 ; rnR9o(r12o ; P150) est la masse de résidus de matière sur le tamis après les 10 15 secondes avec une dépression à 100 mm de liquide manométrique de densité 0,88 et après 120 secondes avec une dépression à 150mrn de liquide manométrique de densité 0,88 ; la fluidité alpine étant supérieure à 50 %, de préférence supérieure ou égale à 51 %, plus préférablement supérieure ou égale à 52 %, de manière avantageuse supérieure ou égale à 54 %, en particulier supérieure ou égale à 55 % et ladite composition mentionnée ci- 15 dessus a une teneur en phase résiduelle non solide, mesurée par un test de perte au feu à 180 'C, inférieure ou égale à 3,5 % en poids, de préférence inférieure ou égale à 3 % en poids, en particulier inférieure ou égale à 2,5 % en poids, notamment inférieure ou égale à 2 % en poids et supérieure ou égale à 0,3 %, de préférence supérieure ou égale à 0,5 % en poids, par rapport au poids total de la composition de chaux éteinte pulvérulente 20 8. Composition de chaux éteinte pulvérulente fine selon la revendication 7, comprenant une première fraction de particules ayant une taille inférieure à 32 um et une seconde fraction de particules ayant une taille supérieure à 32 um, la seconde fraction étant inférieure ou égale à 50 pourcent en poids, de préférence inférieure ou égale à 40 pourcent en poids, de manière avantageuse inférieure ou égale à 30 pourcent en poids, en particulier 25 inférieure ou égale à 20 pourcent en poids, en particulier inférieure ou égale à 15 pourcent en poids, plus préférablement inférieure à 10 pourcent en poids, voire inférieure ou égale à 8 pourcent en poids, par rapport au poids total de la composition de chaux éteinte pulvérulente. 9. Composition de chaux éteinte pulvérulente fine selon la revendication 7 ou 8, dans laquelle lesdites particules de chaux éteinte présentent une taille de particules d50 30 inférieure ou égale à 10 [lm, de préférence inférieure ou égale à 8 [lm, de manière avantageuse inférieure ou égale à 7 um, en particulier inférieure ou égale à 6 f.tM, 3053039 43 10. Composition de chaux éteinte pulvérulente fine selon l'une quelconque des revendications 7 à 9, dans laquelle lesdites particules de chaux éteinte ont une surface spécifique BET obtenue par adsorption d'azote supérieure ou égale à 30 m2/g, de préférence supérieure ou égale à 32 m$/g, de manière avantageuse supérieure ou égale à 35 m2/g. 5 11. Composition de chaux éteinte pulvérulente fine selon l'une quelconque des revendications 7 à 10, dans laquelle lesdites particules de chaux éteinte présentent une surface spécifique BET obtenue par adsorption d'azote inférieure ou égale à 55 m2/g, de préférence inférieure ou égale à 50 m2/g, en particulier inférieure ou égale à 48 m2/g. 12, Composition de chaux éteinte pulvérulente fine selon l'une quelconque des 10 revendications 7 à 11, dans laquelle lesdites particules de chaux éteinte présentent un volume poreux BJH total constitué de pores ayant un diamètre inférieur à 1000 À, obtenu par désorption d'azote, supérieur ou égal à 0,17 cm3/g, en particulier supérieur ou égal à 0,18 cm3/g , de préférence supérieur ou égal à 0,19 cm3/g, en particulier supérieur ou égal à 0,20 cm3/g, de manière avantageuse supérieur ou égal à 0,21 cm3/g. 15 13. Composition de chaux éteinte pulvérulente fine selon l'une quelconque des revendications 7 à 12, dans laquelle lesdites particules de chaux éteinte présentent un volume poreux BJH total constitué de pores ayant un diamètre inférieur à 1000 Â obtenu par désorption d'azote, inférieur ou égal à 0,30 cm3/g, en particulier inférieur à 0,28 cm3/g. 14. Composition de chaux éteinte pulvérulente fine selon l'une quelconque des 20 revendications 7 à 13, dans laquelle lesdites particules de chaux éteinte présentent un volume poreux BJH constitué de pores ayant un diamètre allant de 100 à 300 Â, obtenu par désorption d'azote, supérieur ou égal à 0,07 cm3/g, de préférence supérieur ou égal à 0,10 cm3/g, de manière avantageuse supérieur ou égal à 0,11 cm3/g, en particulier supérieur ou égal à 0,12 cm3/g et typiquement inférieur à 0,15 cm3/g, en particulier inférieur à 0,14 cm3/g. 25 15. Composition de chaux éteinte pulvérulente fine selon l'une quelconque des revendications 7 à 14, dans laquelle ladite composition de chaux éteinte présente en outre une phase alcaline caractérisée par une teneur en métal alcalin qui est supérieure ou égale à 0,2 % en poids et inférieure ou égale à 3,5 % en poids par rapport au poids total de la composition de chaux éteinte pulvérulente. 30 16. Utilisation d'une composition de chaux éteinte pulvérulente fine selon l'une quelconque des revendications 7 à 15, pour la purification de gaz de combustion.